(57)【要約】【課題】  樹脂系の素材を使用しつつ、発熱量を充分に抑制して、不燃性を発現する。【解決手段】  化粧板１０は、板材用材料１２と、この板材用材料１２に積層される表面層１４とを備えている。板材用材料１２は、少なくとも、アルミニウム層１６と、メラミン樹脂等の熱硬化性樹脂及び水酸化アルミニウム等の無機難燃剤を有する不燃性コア層１８とを備えた積層体から成っている。アルミニウム層１６は、不燃性コア層１８よりも外側に配置されている。【選択図】        図１
2010201697.tif 000002
【特許請求の範囲】
【請求項１】
表面に表面層が積層されて板材を構成する板材用材料において、前記板材用材料は、少なくとも、アルミニウム層と不燃性コア層とを備えた積層体から成り、前記不燃性コア層は、メラミン樹脂、フェノール樹脂その他の熱硬化性樹脂と、水酸化アルミニウム、水酸化マグネシウムその他の無機難燃剤とを有し、前記アルミニウム層は前記不燃性コア層よりも外側に配置されていることを特徴とする板材用材料。
【請求項２】
請求項１に記載された板材用材料であって、前記アルミニウム層は、前記不燃性コア層の両面側に配置されていることを特徴とする板材用材料。
【請求項３】
請求項１又は請求項２のいずれかに記載された板材用材料であって、前記不燃性コア層は、前記熱硬化性樹脂と前記無機難燃剤とが含浸されたガラス繊維不織布から成り、前記熱硬化性樹脂と前記無機難燃剤は、前記熱硬化性樹脂と前記無機難燃剤との合計量を１００重量％とした場合に、熱硬化性樹脂１０〜３０重量％に対し無機難燃剤９０〜７０重量％の割合で配合されていることを特徴とする板材用材料。
【請求項４】
請求項３に記載された板材用材料であって、前記ガラス繊維不織布の坪量が３０〜１５０ｇ／ｃｍ2であることを特徴とする板材用材料。
【請求項５】
請求項１乃至請求項４のいずれかに記載された板材用材料であって、前記不燃性コア層は、前記熱硬化性樹脂と前記無機難燃剤とが含浸されたガラス繊維不織布を複数積層して形成されていることを特徴とする板材用材料。
【請求項６】
請求項１乃至請求項５のいずれかに記載された板材用材料であって、前記アルミニウム層は、アルミニウム箔又はアルミニウム板から成ることを特徴とする板材用材料。
【請求項７】
請求項１乃至請求項６のいずれかに記載された板材用材料であって、前記アルミニウム層は、０．１ｍｍ〜０．３ｍｍの厚みを有することを特徴とする板材用材料。
【請求項８】
請求項１乃至請求項７のいずれかに記載された板材用材料の意匠面側に、表面層として化粧層が加熱加圧して積層されていることを特徴とする化粧板。
【請求項９】
請求項８に記載された化粧板であって、前記板材用材料の前記意匠面側とは反対側の面に更に芯材層が積層されていることを特徴とする化粧板。
【請求項１０】
表面に表面層が積層されて板材を構成する板材用材料の製造方法において、少なくとも、アルミニウム層と、メラミン樹脂、フェノール樹脂その他の熱硬化性樹脂及び水酸化アルミニウム、水酸化マグネシウムその他の無機難燃剤を有する不燃性コア層とを、前記アルミニウム層を前記不燃性コア層よりも外側に配置して積層することを特徴とする板材用材料の製造方法。
【請求項１１】
請求項１０に記載された板材用材料の製造方法であって、前記アルミニウム層を、前記不燃性コア層の両面側に配置して積層することを特徴とする板材用材料の製造方法。
【請求項１２】
請求項１０又は請求項１１のいずれかに記載された板材用材料の製造方法であって、基材であるガラス繊維不織布に、前記熱硬化性樹脂と前記無機難燃剤とを含浸させて前記不燃性コア層を形成し、前記熱硬化性樹脂と前記無機難燃剤を、前記熱硬化性樹脂と前記無機難燃剤との合計量を１００重量％とした場合に、前記熱硬化性樹脂１０〜３０重量％に対し前記無機難燃剤９０〜７０重量％の割合で配合することを特徴とする板材用材料の製造方法。
【請求項１３】
請求項１２に記載された板材用材料の製造方法であって、前記熱硬化性樹脂と前記無機難燃剤とを前記基材であるガラス繊維不織布に塗工して含浸させることを特徴とする板材用材料の製造方法。
【請求項１４】
請求項１２又は請求項１３のいずれかに記載された板材用材料の製造方法であって、坪量が３０〜１５０ｇ／ｃｍ2であるガラス繊維不織布を使用することを特徴とする板材用材料の製造方法。
【請求項１５】
請求項１０乃至請求項１４のいずれかに記載された板材用材料の製造方法であって、前記熱硬化性樹脂と前記無機難燃剤とが含浸されたガラス繊維不織布を複数積層して前記不燃性コア層を形成することを特徴とする板材用材料の製造方法。
【請求項１６】
請求項１０乃至請求項１５のいずれかに記載された板材用材料の製造方法であって、前記アルミニウム層を、アルミニウム箔又はアルミニウム板から形成することを特徴とする板材用材料の製造方法。
【請求項１７】
請求項１０乃至請求項１６のいずれかに記載された板材用材料の製造方法であって、前記アルミニウム層を、０．１ｍｍ〜０．３ｍｍの厚みに形成することを特徴とする板材用材料の製造方法。
【発明の詳細な説明】
【技術分野】
【０００１】
本発明は、壁材や家具等に使用することができる化粧板及びそのような化粧板等の板材に使用することができる板材用材料並びにその製造方法の改良に関し、特に、化粧板として充分な意匠性の確保を可能としつつ、同時に難燃性乃至は不燃性を付与することに関するものである。
【背景技術】
【０００２】
近年では、様々な箇所で不燃性又は難燃性等の耐熱性を要する材料の設置が要求されるに至っている。このような不燃性又は難燃性等を有する耐熱性材料としては、端的には、金属性材料を挙げることができ、その中でも、特に、アルミニウムは、比較的軽量で加工も容易であることから耐熱性に関しては、材料として適切であるといえる。しかし、アルミニウムをそのまま使用すると、コストが高騰し、その結果、使用量にも限界が生じるある問題があった。
【０００３】
このため、アルミニウムの代替材として、近時、樹脂系の板材において、耐熱性を向上することが試みられている。その一つとして、オレフィン系樹脂等の熱可塑性樹脂に水酸化アルミニウム等の無機難燃剤を添加することが提案されている（例えば、特許文献１参照）。しかし、熱可塑性樹脂に無機添加剤を添加するためには、２軸若しくは単軸等の押出機又はバッチ式の混練機を使用して熱可塑性樹脂に熱と剪断力を負荷して混練する必要がある。この場合、無機難燃剤の添加量が増大するに連れ、剪断力も大きくなる結果、剪断による発熱が増大して、無機難燃剤が分解してしまう傾向があった。このため、熱可塑性樹脂に多量の無機難燃剤を添加することが極めて困難であり、その結果、得られる板材も、不燃性ではなく、難燃性のレベルにとどまるものであった。
【０００４】
一方、他の方法として、熱硬化性樹脂系の化粧板において、メラミン樹脂等に水酸化アルミニウム等の無機難燃剤を添加して、耐熱性を向上させることも提案されている（例えば、特許文献２、３参照）。しかし、熱硬化性樹脂中への水酸化アルミニウムの分散混合や、得られたワニスを塗布乃至は塗工することが必ずしも容易ではなく、その結果、主に、不織布や紙等の基材に樹脂を含浸させたプリプレグを積層して加熱加圧して形成される化粧板として適用するには、高度な生産技術を要していた。このため、現状では、化粧板として装飾的な外観を有しつつ、同時に充分な耐熱性をも併せ持つ板材は殆ど提供されていないのが実情である。
【０００５】
加えて、特に、この耐熱性については、２０００年に、建築基準法が改正され、その第２条第９号に定める不燃材料に該当するための政令で定める技術的基準に適合するかの判断基準となる不燃材料試験が、表面燃焼試験、基材燃焼試験から、コーンカロリーメーター発熱性試験やガス有害性試験に変更され、不燃性材料として使用するためには、発熱量を抑制することが要求されるに至っている。このため、上記のような樹脂系の耐熱性化粧板では、発熱量の抑制が難しく、改正後の建築基準法第２条第９号に定める「不燃材料」の認定を取得することが困難となっている。
【先行技術文献】
【特許文献】
【０００６】
【特許文献１】特開平７−２０７０７５号公報
【特許文献２】特開平１−５６５３９号公報
【特許文献３】特開平１−５６５４０号公報
【発明の概要】
【発明が解決しようとする課題】
【０００７】
本発明が解決しようとする課題は、上記の問題点に鑑み、樹脂系の素材を使用しつつ、発熱量をも抑制して充分な耐熱性を備えた化粧板及びそのような化粧板に適した板材用材料及びその製造方法を提供するものである。
【課題を解決するための手段】
【０００８】
本発明は、上記の課題を解決するための第１の手段として、表面に表面層が積層されて板材を構成する板材用材料において、この板材用材料は、少なくとも、アルミニウム層と不燃性コア層とを備えた積層体から成り、この不燃性コア層は、メラミン樹脂、フェノール樹脂その他の熱硬化性樹脂と、水酸化アルミニウム、水酸化マグネシウムその他の無機難燃剤とを有し、アルミニウム層は不燃性コア層よりも外側に配置されていることを特徴とする板材用材料を提供するものである。
【０００９】
本発明は、上記の課題を解決するための第２の手段として、上記第１の解決手段において、アルミニウム層は、不燃性コア層の両面側に配置されていることを特徴とする板材用材料を提供するものである。
【００１０】
本発明は、上記の課題を解決するための第３の手段として、上記第１又は第２のいずれかの解決手段において、不燃性コア層は、熱硬化性樹脂と無機難燃剤とが含浸されたガラス繊維不織布から成り、熱硬化性樹脂と無機難燃剤は、熱硬化性樹脂と無機難燃剤との合計量を１００重量％とした場合に、熱硬化性樹脂１０〜３０重量％に対し無機難燃剤９０〜７０重量％の割合で配合されていることを特徴とする板材用材料を提供するものである。
【００１１】
本発明は、上記の課題を解決するための第４の手段として、上記第３の解決手段において、ガラス繊維不織布の坪量が３０〜１５０ｇ／ｃｍ2であることを特徴とする板材用材料を提供するものである。
【００１２】
本発明は、上記の課題を解決するための第５の手段として、上記第１乃至第４のいずれかの解決手段において、不燃性コア層は、熱硬化性樹脂と無機難燃剤とが含浸されたガラス繊維不織布を複数積層して形成されていることを特徴とする板材用材料を提供するものである。
【００１３】
本発明は、上記の課題を解決するための第６の手段として、上記第１乃至第５のいずれかの解決手段において、アルミニウム層は、アルミニウム箔又はアルミニウム板から成ることを特徴とする板材用材料を提供するものである。
【００１４】
本発明は、上記の課題を解決するための第７の手段として、上記第１乃至第６のいずれかの解決手段において、アルミニウム層は、０．１ｍｍ〜０．３ｍｍの厚みを有することを特徴とする板材用材料を提供するものである。
【００１５】
本発明は、上記の課題を解決するための第８の手段として、上記第１乃至第７のいずれかの解決手段である板材用材料の意匠面側に、表面層として化粧層が加熱加圧して積層されていることを特徴とする化粧板を提供するものである。
【００１６】
本発明は、上記の課題を解決するための第９の手段として、上記第８の解決手段において、板材用材料の意匠面側とは反対側の面に更に芯材層が積層されていることを特徴とする化粧板を提供するものである。
【００１７】
本発明は、上記の課題を解決するための第１０の手段として、表面に表面層が積層されて板材を構成する板材用材料の製造方法において、少なくとも、アルミニウム層と、メラミン樹脂、フェノール樹脂その他の熱硬化性樹脂及び水酸化アルミニウム、水酸化マグネシウムその他の無機難燃剤を有する不燃性コア層とを、アルミニウム層を不燃性コア層よりも外側に配置して積層することを特徴とする板材用材料の製造方法を提供するものである。
【００１８】
本発明は、上記の課題を解決するための第１１の手段として、上記第１０の解決手段において、アルミニウム層を、不燃性コア層の両面側に配置して積層することを特徴とする板材用材料の製造方法を提供するものである。
【００１９】
本発明は、上記の課題を解決するための第１２の手段として、上記第１０又は第１１のいずれかの解決手段において、基材であるガラス繊維不織布に、熱硬化性樹脂と無機難燃剤とを含浸させて不燃性コア層を形成し、熱硬化性樹脂と無機難燃剤を、熱硬化性樹脂と無機難燃剤との合計量を１００重量％とした場合に、熱硬化性樹脂１０〜３０重量％に対し無機難燃剤９０〜７０重量％の割合で配合することを特徴とする板材用材料の製造方法を提供するものである。
【００２０】
本発明は、上記の課題を解決するための第１３の手段として、上記第１２の解決手段において、熱硬化性樹脂と無機難燃剤とを基材であるガラス繊維不織布に塗工して含浸させることを特徴とする板材用材料の製造方法を提供するものである。
【００２１】
本発明は、上記の課題を解決するための第１４の手段として、上記第１２又は第１３のいずれかの解決手段において、坪量が３０〜１５０ｇ／ｃｍ2であるガラス繊維不織布を使用することを特徴とする板材用材料の製造方法を提供するものである。
【００２２】
本発明は、上記の課題を解決するための第１５の手段として、上記第１０乃至第１４のいずれかの解決手段において、熱硬化性樹脂と無機難燃剤とが含浸されたガラス繊維不織布を複数積層して不燃性コア層を形成することを特徴とする板材用材料の製造方法を提供するものである。
【００２３】
本発明は、上記の課題を解決するための第１６の手段として、上記第１０乃至第１５のいずれかの解決手段において、アルミニウム層を、アルミニウム箔又はアルミニウム板から形成することを特徴とする板材用材料の製造方法を提供するものである。
【００２４】
本発明は、上記の課題を解決するための第１７の手段として、上記第１０乃至第１６のいずれかの解決手段において、アルミニウム層を、０．１ｍｍ〜０．３ｍｍの厚みに形成することを特徴とする板材用材料の製造方法を提供するものである。
【発明の効果】
【００２５】
本発明によれば、上記のように、板材用材料を、少なくとも、アルミニウム層と、熱硬化性樹脂及び無機難燃剤を有する不燃性コア層とを備えた積層体から構成しているため、樹脂系の板材用材料でありながら、アルミニウム層により充分な耐熱性を確保することができると共に、無機難燃剤を備えた不燃性コア層により充分な耐熱性を確保することができるのみならず、特に、アルミニウム層を不燃性コア層よりも外側に配置して一体化しているため、アルミニウム層が熱を遮断して不燃性コア層に影響を与えることなく、熱に曝されても発熱量を抑制することができ、建築基準法に定める不燃材料を得ることができる実益がある。
【００２６】
この場合、本発明によれば、上記のように、無機難燃剤を、熱硬化性樹脂と混同して板状に形成しているため、厚みや重量を充分に低減して、発熱量を抑制することができると同時に、設置や加工時に微粉末が周囲に飛散することもない実益がある。
【００２７】
同様に、本発明によれば、上記のように、アルミニウム層は、不燃性コア層の両面側に配置され、アルミニウム層、不燃性コア層、アルニミウム層の順に積層されているため、不燃性コア層を外側のみに配置した場合と異なり、耐熱性を確実に発揮することができ、ひいては、加熱時においても充分に発熱量を抑制することができる実益がある。
【００２８】
また、本発明によれば、上記のように、不燃性コア層を、無機難燃剤が混合されたメラミン樹脂を基材であるガラス繊維不織布に適切な割合で含浸させて形成しているため、充分な結合性（層間強度）を確保して板材用材料としての強度や取扱い性を確保すると共に、高度な生産技術を要することなく基材に塗工等して含浸させることを可能としつつ、樹脂製材料を使用しながら発熱量を充分に抑制することができる実益がある。
【００２９】
本発明によれば、上記のように、無機難燃剤とメラミン樹脂とが含浸されたガラス繊維不織布を複数積層して不燃性コア層を形成しているため、１枚１枚のガラス繊維不織布を薄く形成することができ、無機難燃剤を基材である各ガラス繊維不織布に樹脂を使用して充分に含浸させることが容易となると共に、１枚の厚い基材に浸透させた場合と異なり、無機難燃剤が内部まで充分に浸透した複数のプリプレグによって、不燃性コア層のほぼ全ての断面において、万遍なく充分に無機難燃剤を分散させることができるため、不燃効果を高めることができる実益がある。
【００３０】
本発明によれば、上記のように、アルミニウム箔又はアルミニウム板から成るアルミニウム層を、少なくとも０．１ｍｍ以上の厚みに形成しているため、耐熱性を充分に確保することができる実益がある。
【００３１】
更に、本発明によれば、上記のように、この板材用材料の意匠面（装飾が必要な片面又は両面）側に、表面層として化粧層が加熱加圧して積層しているため、不燃性という機能性を有しつつ、同時に、装飾的な外観を確保して、様々な箇所に適切に設置することができる実益がある。
【図面の簡単な説明】
【００３２】
【図１】本発明の化粧板の概念図である。
【発明を実施するための形態】
【００３３】
本発明の実施の形態を図面を参照しながら詳細に説明すると、図１は、本発明の化粧板１０を示し、この化粧板１０は、図１に示すように、本発明に係る板材用材料１２と、この板材用材料１２の表面に積層された表面層１４とから成っている。
【００３４】
表面層１４は、図示の実施の形態では、化粧層１４Ａであり、この化粧層１４Ａは、本発明の板材用材料１２の意匠面側に配置される。図示の実施の形態では、板材用材料１２の両面に、表面層１４である化粧層１４Ａが積層されているのが示されているが、装飾が必要な意匠面を片面のみに設定する場合には、図示の実施の形態と異なり、当該意匠面（片面）側にのみ、化粧層１４Ａを積層することもできる。
【００３５】
この場合、意匠面を片面のみに設定する場合には、この意匠面とは反対側の面には、更に、図示しない芯材層を積層することもできる。この化粧板１０は、これらの板材用材料１２、表面層１４である化粧層等を各々形成した後、これらを重ね合わせて加熱加圧成形して、図１に示すように、各層を積層することにより製造することができる。
【００３６】
なお、本発明の板材用材料１２に積層される表面層１４は、必ずしも、化粧層１４Ａに限定されるものではなく、特に装飾の必要がない内部材料として使用する場合には、表面層１４として、例えば、ベニヤを積層することもできるし、また、強度の確保が必要な場合には、金属製材料を積層することもできる。
【００３７】
＜１．板材用材料＞
本発明の板材用材料１２は、図１に示すように、アルミニウム層１６と、熱硬化性樹脂及び無機難燃剤を有する不燃性コア層１８とを備えた積層体から成っている。
【００３８】
＜１−１．アルミニウム層＞
アルミニウム層１６は、アルミニウム箔又はアルミニウム板から成り、板材用材料１２に主に耐熱性を付与する機能を有する。このアルミニウム層１６は、少なくとも、０．１ｍｍ以上の厚みに設定することが望ましい。０．１ｍｍ未満の厚みにすると、不燃性を充分に確保することができなくなるためである。上限については、特に限定はなく、厚みが大きければ大きい程、不燃性は向上するが、板材用材料１２、ひいては、化粧板１０全体の厚みと重量が増大すると共に、コストも嵩むため、最終的な製品における設計上、許容される範囲で設定することが好ましく、化粧板１０として使用する場合には、０．３ｍｍ以下にすることが好ましい。
【００３９】
＜１−２．不燃性コア層＞
不燃性コア層１８は、具体的には、水酸化アルミニウム又は水酸化マグネシウム等の無機難燃剤とメラミン樹脂又はフェノール樹脂等の熱硬化性樹脂とが含浸されたガラス繊維不織布から成っている。不燃性コア層１８は、無機難燃剤と熱硬化性樹脂との配合物を生成し、この配合物を基材であるガラス繊維不織布に含浸させることにより、形成することができる。
【００４０】
この場合、基材としてガラス繊維不織布を使用するのは、無機難燃剤と熱硬化性樹脂との配合物を内部に浸透させる上で好適だからである。このガラス繊維不織布としては、具体的には、坪量が３０〜１５０ｇ／ｃｍ2のものを使用することが望ましい。坪量が３０ｇ／ｃｍ2未満のガラス繊維不織布では、強度や自己保形性が充分ではないため、基材であるガラス繊維不織布に、無機難燃剤と熱硬化性樹脂の配合物を塗工する際、また、積層等による成形時等における取扱いが困難となる場合がある一方、坪量が１５０ｇ／ｃｍ2超のガラス繊維不織布では、積層による成形時に各層間の密着性が不十分となるおそれがあるからである。
【００４１】
一方、難燃性を有する水酸化アルミニウム又は水酸化マグネシウム等の無機難燃剤を配合する熱硬化性樹脂としては、メラミン樹脂、又は、フェノール樹脂等を挙げることができるが、その中でも、特に、メラミン樹脂に配合させることが最も望ましい。これは、メラミン樹脂を使用すると、フェノール樹脂等の他の熱硬化性樹脂を使用する場合よりも、無機難燃剤を適切に保持する上で必要な粘度を充分に確保することができ、また、このメラミン樹脂を結合剤として使用すると、コンマコーター等によりガラス繊維不織布に塗工することも可能となり、良好な取扱い性を確保することができるからである。但し、フェノール樹脂を使用した場合であっても、後述する実施例に示すように、本発明が目的とする不燃材料としての認定試験に合格することはできる。
【００４２】
この場合、この無機難燃剤と熱硬化性樹脂は、無機難燃剤と熱硬化性樹脂との合計量を１００重量％とした場合に、熱硬化性樹脂１０〜３０重量％に対し無機難燃剤９０〜７０重量％の割合で配合することが望ましい。即ち、例えば、熱硬化性樹脂を１０重量％に設定した場合には無機難燃剤は９０重量％、熱硬化性樹脂を２０重量％に設定した場合には無機難燃剤は８０重量％、熱硬化性樹脂を３０重量％に設定した場合には無機難燃剤は７０重量％に設定して配合することが望ましい。この場合、無機難燃剤の配合率の方を高く設定するのは、充分な不燃性を確保するためであり、熱硬化性樹脂は、いわば無機難燃剤の結合剤（バインダ）としての役割を有する。
【００４３】
これは、熱硬化性樹脂を１０重量％未満とすると、熱硬化性樹脂が結合剤としての機能を充分に発揮できず、芯材となる板材用材料１２としての取扱い時に結合力不足のために、取扱いが困難となる場合があり、その結果、成形後の化粧板１０において層間接着強度が不十分となることがあるからである。また、粘度上昇やままこ状態になることを防ぐため高価で特殊な混合機を使用するか、又は溶剤や水により低粘度化する必要があり、さらに塗布工程でも、高い粘度の樹脂液を塗布する技術が必要となるか、あるいは、多量の溶剤や水で低粘度化した場合は、溶剤燃焼による炭酸ガス増加等の環境汚染や乾燥するためのエネルギーや工程が多大となるなど生産性の低下やコストの増大となり、好ましくない。一方、熱硬化性樹脂が３０重量％を越えると（無機難燃剤を７０重量％未満とすると）、不燃効果が低下するため、好ましくない。
【００４４】
なお、これらの水酸化アルミニウム又は水酸化マグネシウムと熱硬化性樹脂との配合に際しては、水酸化アルミニウムや水酸化マグネシウムの他にカーボン等の無機フィラーも添加すると水酸化アルミニウムや水酸化マグネシウムの分散性が向上するため好ましい。また、メラミン樹脂若しくはフェノール樹脂又は水酸化アルミニウム若しくは水酸化マグネシウムは、本発明の目的、効果を損なわない範囲において、その一部を、他の樹脂や無機難燃剤に置き換えてもよく、この場合も本発明の範囲に含まれるものである。
【００４５】
この無機難燃剤と熱硬化性樹脂の配合物はそのままの状態、もしくは水、アルコール等の溶剤にて希釈して使用する。この配合物において、固形分に対する水、アルコール等の溶剤（もともと樹脂に含有されているものも含む）の割合を希釈率とすると、希釈率は、配合物中の樹脂の割合にもよるが、通常０．０５〜０．５程度、好ましくは０．１〜０．３程度である。この範囲より小さいと配合物の粘度が高く塗工が行いにくい場合があり、一方、この範囲より大きいと粘度が低くなり塗工された配合物がガラス繊維不織布上に保持されにくいことがある。
【００４６】
次に、この必要により希釈された無機難燃剤と熱硬化性樹脂の配合物を、ガラス繊維不織布に塗工により、基材であるガラス繊維不織布に含浸させることにより、不燃性コア層１８として形成される。この場合、この塗工として、例えば、コンマコーターやダイコーター等の各種の通常のコーター装置により塗工することにより、あるいは、スプレーやノズル等の噴霧装置により吹き付けることにより、無機難燃剤に剪断力を負荷することなく、基材に含浸させることができる。これは、本発明において、上記のように、無機難燃剤を、メラミン樹脂等の適切な材料と適切な配合率で配合しているため、良好な取扱い性を確保しているために可能となることである。
【００４７】
この場合、塗工時のガラス繊維不織布に対する無機難燃剤と熱硬化性樹脂の配合物（固形分）の割合を含浸率とすると、含浸率は、ガラス繊維不織布の坪量にもよるが、重量比で通常５〜１００倍程度、好ましくは１０〜６０倍程度とする。上記下限値未満では、必要厚さを維持しにくくなり、表面仕上がりも充分でないことがあるためである。更に、耐燃性の低下、コスト上昇となる。一方、上記上限値を越えると、耐燃性はよいが、積層前の材料の取扱い時に崩れやすい等の欠点が生じてくる。
【００４８】
なお、熱硬化性樹脂として好適な例であるメラミン樹脂は、通常メラミンに対するホルムアルデヒドのモル比（以下、単にモル比という）が１．０〜４．０のものが使用されるが、必ずしも、この範囲に限定されるものではない。但し、樹脂ワニスとしての保存性等の点からは、１．０〜２．０の範囲とすることが好ましく、また、酸性の硬化剤を適宜配合することができる。
【００４９】
一方、無機難燃剤としての水酸化アルミニウム又は水酸化マグネシウムも、特に限定はないが、平均粒径が１〜１００μｍのものを好ましく使用することができる。なお、粒子径の大きいものと小さいものを混合使用し、最密充填してもよい。
【００５０】
不燃性コア層１８は、このようにして形成された無機難燃剤とメラミン樹脂とが含浸されたガラス繊維不織布を、図１に示すように、複数積層して形成される。このため、１枚１枚のガラス繊維不織布を薄く形成することができ、無機難燃剤を基材である各ガラス繊維不織布に樹脂を使用して充分に含浸させることが容易となると共に、１枚の厚い基材に浸透させた場合と異なり、無機難燃剤が内部まで充分に浸透した複数のプリプレグによって、不燃性コア層のほぼ全ての断面において、万遍なく充分に無機難燃剤を分散させることができるため、不燃効果を高めることができる。なお、この不燃性コア層１８は、少なくとも、無機難燃剤と配合された熱硬化性樹脂をガラス繊維不織布に含浸させたものを有すれば、他に補強層等をも備えていてもよい。
【００５１】
＜２．化粧層＞
一方、表面層１４として板材用材料１２に積層される化粧層１４は、その本来の材質には、特に限定はなく、本発明においても、通常の化粧層と同様に、メラミン樹脂等の熱硬化性樹脂を含有する液状のワニスを調製し、これをグラビア印刷紙等のシート基材に含浸させた後、約５０℃〜６０℃程度で加熱乾燥により溶剤を除去して、熱硬化性樹脂を半硬化させた状態のプリプレグを使用することができる。なお、この場合、ワニスを紙基材に含浸させる方法に、特に限定はなく、通常行われるキスコーターを用いる方法を採ることもできるし、ディップによる方法を採ることもできる。
【００５２】
この場合、このシート基材に特に限定はないが、好ましくはパルプ、リンター、合成繊維、ガラス繊維等を使用することができ、必要に応じて酸化チタン等の顔料を含有する坪量４０〜１５０ｇ／ｍ2のシート又は紙とすることができる。
【００５３】
一方、このシート基材に含浸させる熱硬化性樹脂としても、特に限定はなく、例えば、メラミン樹脂単独で使用することもできるが、耐熱性をより一層向上させるためには、メラミン樹脂６０〜９５重量％、水酸化アルミニウム又は水酸化マグネシウム又はシリカ４０〜５重量％からなる配合物を含浸した含浸シート又は含浸紙を使用することができる。このメラミン樹脂又は配合物の含浸率は、通常、シート又は紙に対して５０〜８０重量％である。メラミン樹脂は、通常の変性剤（例えば、グリコール類）を０．１〜２０重量％添加されたものも使用可能であり、酸性の硬化剤を適宜配合することができる。
【００５４】
その他、坪量１０〜５０ｇ／ｍ2のシート又は紙に、メラミン樹脂単独、又はメラミン樹脂６０〜９５重量％、水酸化アルミニウム又は水酸化マグネシウム又はシリカ４０〜５重量％からなる配合物を含浸したオーバーレイ含浸紙を組合せて積層することができる。このオーバーレイ含浸紙のメラミン樹脂又は配合物の含浸率は、通常のシート又は紙に対して５０〜８０重量％である。また、樹脂を含浸しない化粧シート又は化粧紙の表面にこのオーバーレイ含浸紙を組合せることもできる。
【００５５】
この化粧層１４Ａは、板材用材料の表面に積層一体化されるが、反りの防止等のために裏面側にも設置することが好ましい。これらの化粧層１４Ａは、ともに厚さが０．５ｍｍ以下で、かつ有機物の量が３６０ｇ／ｍ2以下であることが望ましい。
【００５６】
＜３．化粧板への加工＞
以上の板材用材料１２と、表面層１４である化粧層１４Ａは、通常の高圧樹脂化粧板１０の場合と同様に、各層を積層して加熱加圧することにより、化粧板１０とすることができる。但し、この場合、本発明においては、図１に示すように、アルミニウム層１６を、不燃性コア層１８よりも外側に配置する。更に、アルミニウム層１６は、図１に示すように、不燃性コア層１８の両面側に配置することが望ましい。
【００５７】
即ち、本発明においては、図１に示すように、アルミニウム層１６を複数重ね、その間に不燃性コア層１８を複数枚挿入して（アルミニウム層１６、不燃性コア層１８、アルミニウム層１６の順）、その表面側又は両面側に表面層１４を重ねた上で、これらを加熱加圧成形して、化粧板１０とすることができる。
【００５８】
この場合、外側に位置するアルミニウム層１６により火が遮断されて、不燃性コア層１８に火が伝わるのが防止されるため、加熱時においても、不燃性コア層１８からの発熱量を充分に抑制することができる。同じく、アルミニウム層１６と、不燃性コア層１８とを有していても、不燃性コア層１８が外側に位置すると、外側の不燃性コア層１８に着火して発熱量が増加するため、耐熱性を確保することができず、ひいては、エックス線遮蔽機能も発揮することができなくなる。なお、本発明においては、アルミニウム層１６が不燃性コア層１８撚りも外側に配置されていれば、これらの間に、更に別の機能を付与するための層を設置することもできる。
【００５９】
なお、この化粧板１０としての加熱加圧成形時には、板材用材料１２と化粧層１４とを、熱硬化性樹脂が硬化する程度の温度で加熱しながら、６０〜１００ｋｇ／ｃｍ2程度で加圧することが好ましい。成形時には鏡面仕上げ板、エンボス板またはエンボスフィルム等が重ねられ、ミラー仕上げ、エンボス仕上げ等の表面に仕上ることもできる。
【実施例】
【００６０】
次に、本発明の化粧板１０の実施例及びその効果を立証するための比較例について説明する。不燃性コア層１８を構成する無機難燃剤と熱硬化性樹脂との配合物について、無機難燃剤と熱硬化性樹脂の合計量１００重量％に対する熱硬化性樹脂の割合を、実施例１では３０重量％、実施例２では１０重量％、比較例１では８重量％、比較例２では３２重量％にそれぞれ設定した。また、熱硬化性樹脂として、実施例１及び比較例２についてはメラミン樹脂を、実施例２及び比較例１についてはフェノール樹脂を使用した。一方、無機難燃剤として、実施例１及び比較例２については水酸化マグネシウムを、実施例２及び比較例１については水酸化アルミニウムを使用した。
【００６１】
（実施例１）
坪量７５ｇ／ｍ2 、比重０．２３ｇ／ｃｍ3 、有機バインダー量１１％のガラス繊維不織布に、水酸化マグネシウム（平均粒子径１０μｍ）７０重量％と、メラミン樹脂（モル比１．５、樹脂固形分５０重量％）３０重量％（固形分換算、以下同じ）と、水及びアルコール１５重量部からなる配合物を塗工し、含浸率２０倍の（ｂ）不燃性コア層１８を得た。一方、アルミニウム層１６として、厚さ０．３ｍｍの（ａ）アルミニウム箔を使用した。そして、これらを（ａ）１枚、（ｂ）４枚、（ａ）１枚の順に積層し、１４０℃、８０ｋｇ／ｃｍ2 の条件下で２０分間加熱加圧成形して、厚さ４．１ｍｍの試料（１）を得た。
【００６２】
（実施例２）
実施例１で使用したものと同じガラス繊維不織布に、水酸化アルミニウム（平均粒子径１０μｍ）９０重量％と、フェノール樹脂（モル比１．５、樹脂固形分５０重量％）１０重量％（固形分換算、以下同じ）と、水及びアルコール１５重量部からなる配合物を塗工し、含浸率２０倍の（ｂ）不燃性コア層１８を得た。一方、アルミニウム層１６として、厚さ０．１ｍｍの（ａ）アルミニウム箔を使用した。そして、これらを、実施例１と同様、（ａ）１枚、（ｂ）４枚、（ａ）１枚の順番に積層し、１４０℃、８０ｋｇ／ｃｍ2 の条件下で２０分間加熱加圧成形して、厚さ３．６ｍｍの試料（２）を得た。
【００６３】
（比較例１）
実施例１で使用したものと同じガラス繊維不織布に、水酸化アルミニウム（平均粒子径１０μｍ）９２重量％と、実施例２で使用したものと同じフェノール樹脂８重量％と、水及びアルコール１５重量部からなる配合物を塗工し、含浸率２０倍の（ｂ）不燃性コア層１８を得た。一方、アルミニウム層１６として、厚さ０．１ｍｍの（ａ）アルミニウム箔を使用した。そして、これらを（ａ）１枚、（ｂ）４枚、（ａ）１枚の順番に積層し、１４０℃、８０ｋｇ／ｃｍ2 の条件下で２０分間成形して、厚さ３．７ｍｍの試料（３）を得た。即ち、この比較例１は、水酸化アルミニウムとフェノール樹脂との配合割合の点でのみ実施例２と異なり、熱硬化性樹脂の重量％が本発明における下限値を下回る比較例である。
【００６４】
（比較例２）
実施例１で使用したものと同じガラス繊維不織布に、水酸化マグネシウム（平均粒子径１０μｍ）６８重量％と、実施例１で使用したものと同じメラミン樹脂３２重量％と、水及びアルコール１５重量部からなる配合物を塗工し、含浸率２０倍の（ｂ）不燃性コア層１８を得た。一方、アルミニウム層１６として、厚さ０．３ｍｍの（ａ）アルミニウム箔を使用した。そして、これらを（ａ）１枚、（ｂ）４枚、（ａ）１枚の順番に積層し、１４０℃、８０ｋｇ／ｃｍ2 の条件下で２０分間成形して、厚さ４．０ｍｍの試料（４）を得た。即ち、この比較例２は、水酸化マグネシウムとメラミン樹脂との配合割合の点でのみ実施例１と異なり、熱硬化性樹脂の重量％が本発明における上限値を上回る比較例である。
【００６５】
以上の実施例で得られた試料（１）〜（４）について特性を評価し、その結果を表１に示す。
【００６６】
【表１】
2010201697.tif 000003
【００６７】
（試験方法）
１．不燃性試験
日本建築総合試験場の業務標準「防耐火性能試験・評価業務方法書」４.１０ 不燃性能試験・評価方法における、（２）ii）4.10.2 の発熱性試験・評価方法 及び 4.10.3 のガス有害性試験・評価方法、により実施した。業務標準「防耐火性能試験・評価業務方法書」の上記項目には、建築基準法第２条第９号（不燃材料）の規定に基づく認定に係わる性能評価方法について記載されている。
２．層間強度
ＪＡＳ平面引張り試験に準拠した。
【００６８】
上記表１に示す結果から明らかなように、実施例１、２で得られた試料（１）（２）は、不燃性が基準等に適合するように適切に備わっている。これに対して、比較例１で得られた試料（３）は、不燃性は充分だが層間強度が小さく、熱硬化性樹脂の配合割合が本発明の範囲を下回って少なくなると強度の点で問題が残ることが立証されている。また、比較例２で得られた試料（４）は、不燃性が基準をクリアすることができなかった。このことから、無機難燃剤の配合割合が本発明の範囲を下回って少なくなると、不燃性をクリアすることができないことが確認された。
【産業上の利用可能性】
【００６９】
本発明による化粧板は、充分な不燃性と層間強度の両方が備わっている。さらに、化粧層には従来の化粧板と同様の化粧層用シート材料が使用できるため、豊富な色柄から自由に選択でき且つ、公共施設等における不燃性を有する材料の規制を受ける壁等の用途に広く適用することができるものである。
【符号の説明】
【００７０】
１０  化粧板
１２  板材用材料
１４  表面層
１４Ａ  化粧層
１６  アルミニウム層
１８  不燃性コア層
【図１】
2010201697.tif 000004